(57)【要約】  光ファイバーケーブル５０は、コア５４とクラッディング層５６とを備える光ファイバー要素５２を具備する。強度部材層６８は、光ファイバー要素５２の上に位置決めされ、少なくとも２５％の高温ファイバー材料からなるファイバー要素の層を含む。外側ジャケット層７０は、強度部材層６８の上に位置決めされ、高難燃性材料から形成される。
2019522827.tif 000002
【特許請求の範囲】
【請求項１】
光ファイバーケーブルであって、
コアと前記コア上のクラッディング層とを備える少なくとも１つの光ファイバー要素と、
前記少なくとも１つの光ファイバー要素の上に位置決めされた一次緩衝層と、
前記一次緩衝層の上に位置決めされた強度部材層であって、少なくとも２５％の高温ファイバー材料からなるファイバー要素の層を含む、強度部材層と、
前記強度部材層の上に位置決めされた外側ジャケット層であって、高難燃性材料から形成される外側ジャケット層と、
を備える光ファイバーケーブル。
【請求項２】
請求項１に記載の前記高難燃性材料は、３０以上の限界酸素指数（ＬＯＩ）を有する請求項１に記載の光ファイバーケーブル。
【請求項３】
前記一次緩衝層の上に、および前記強度部材層の下に位置決めされた内側ジャケット層をさらに備える請求項１に記載の光ファイバーケーブル。
【請求項４】
前記内側ジャケット層は、高難燃性材料から形成される請求項３に記載の光ファイバーケーブル。
【請求項５】
前記光ファイバー要素は、ガラスコアを備える請求項１に記載の光ファイバーケーブル。
【請求項６】
前記光ファイバー要素は、ポリマーコアを備える請求項１に記載の光ファイバーケーブル。
【請求項７】
前記強度部材層は、９５０℃を超える軟化点または定格動作温度のうちの少なくとも一方を有する高温ファイバー材料を含む請求項１に記載の光ファイバーケーブル。
【請求項８】
前記強度部材層の前記高温ファイバー材料は、Ｓグラスファイバー、Ｒグラスファイバー、セラミックファイバー、および石英シリカファイバーのうちの少なくとも１つのファイバーを含む請求項１に記載の光ファイバーケーブル。
【請求項９】
前記外側ジャケット層の前記高難燃性材料は、エチレンテトラフルオロエチレンＥＴＦＥ、フッ素化エチレンプロピレンＦＥＰ、ペルフルオロアルコキシアルカンＰＦＡ、ポリテトラフルオロエチレンＰＴＦＥ、エチレンクロロトリフルオロエチレン（ＥＣＴＦＥ）、ポリアリルエーテルケトン（ＰＡＥＢ）、ポリブチレンテレフタレート（ＰＢＴ）、ポリエーテルエーテルケトン（ＰＥＥＫ）、ポリフッ化ビニリデン（ＰＶＤＦ）、ポリイミド（ＰＩ）またはシリコーンのうちの少なくとも１つを含む請求項１に記載の光ファイバーケーブル。
【請求項１０】
前記ポリマーコアは、ポリメタクリル酸メチル（ＰＭＭＡ）またはフッ素化ポリマーの材料から形成される請求項６に記載の光ファイバーケーブル。
【請求項１１】
前記強度部材層は、０．００１から０．０３０インチの範囲内の厚さを有する請求項１に記載の光ファイバーケーブル。
【請求項１２】
前記外側ジャケット層は、０．００４から０．０２５インチの範囲内の厚さを有する請求項１に記載の光ファイバーケーブル。
【請求項１３】
前記内側ジャケット層は、難燃化熱可塑性コポリエステル（ＦＲ−ＴＰＣ）、難燃化熱可塑性ポリエステルエラストマー（ＦＲ−ＰＣＴ−ＥＴ）（Ｈｙｔｒｅｌ（登録商標））、架橋ポリ塩化ビニル（ＸＬＰＶＣ）、架橋ポリエチレン（ＸＬ−ＰＥ）、難燃化ポリアミド（ＦＲ−ＰＡ）、難燃化ポリ塩化ビニル（ＦＲ−ＰＶＣ）、難燃化ポリエチレン（ＦＲ−ＰＥ）、難燃化ポリプロピレン（ＦＲ−ＰＰ）、難燃化ポリウレタン（ＦＲ−ＰＵ）、難燃化熱可塑性エラストマー（ＦＲ−ＴＰＥ）、難燃化熱可塑性ゴム（ＦＲ−ＴＰＲ）、熱可塑性コポリエステル（ＴＰＣ）、熱可塑性ポリエステルエラストマー（ＰＣＴ−ＥＴ）（Ｈｙｔｒｅｌ（登録商標））、ポリウレタン（ＰＵ）、ポリプロピレン（ＰＰ）、ポリエチレン（ＰＥ）、ポリ塩化ビニル（ＰＶＣ）、熱可塑性エラストマー（ＴＰＥ）、熱可塑性ゴム（ＴＰＲ）、ポリメタクリル酸メチル（ＰＭＭＡ）、ポリアミド（ＰＡ）のうちの少なくとも１つの材料から形成される請求項３に記載の光ファイバーケーブル。
【請求項１４】
光ファイバーケーブルであって、
ポリマーコアと前記コア上のクラッディング層とを備える少なくとも１つの光ファイバー要素と、
前記一次緩衝層の上に位置決めされた強度部材層であって、少なくとも２５％の高温ファイバー材料からなるファイバー要素の層を含む、強度部材層と、
前記強度部材層の上に位置決めされた外側ジャケット層であって、３０以上の限界酸素指数（ＬＯＩ）を有する高難燃性材料から形成されている外側ジャケット層と、
を備える光ファイバーケーブル。
【請求項１５】
前記一次緩衝層の上に、および前記強度部材層の下に位置決めされた内側ジャケット層をさらに備える請求項１４に記載の光ファイバーケーブル。
【請求項１６】
前記強度部材層は、９５０℃を超える軟化点または定格動作温度のうちの少なくとも一方を有する高温ファイバー材料を含む請求項１４に記載の光ファイバーケーブル。
【請求項１７】
前記強度部材層の前記高温ファイバー材料は、Ｓグラスファイバー、Ｒグラスファイバー、セラミックファイバー、および石英シリカファイバーのうちの少なくとも１つのファイバーを含む請求項１４に記載の光ファイバーケーブル。
【請求項１８】
前記外側ジャケット層の前記高難燃性材料は、エチレンテトラフルオロエチレンＥＴＦＥ、フッ素化エチレンプロピレンＦＥＰ、ペルフルオロアルコキシアルカンＰＦＡ、ポリテトラフルオロエチレンＰＴＦＥ、エチレンクロロトリフルオロエチレン（ＥＣＴＦＥ）、ポリアリルエーテルケトン（ＰＡＥＢ）、ポリブチレンテレフタレート（ＰＢＴ）、ポリエーテルエーテルケトン（ＰＥＥＫ）、ポリフッ化ビニリデン（ＰＶＤＦ）、ポリイミド（ＰＩ）またはシリコーンのうちの少なくとも１つを含む請求項１４に記載の光ファイバーケーブル。
【請求項１９】
前記ポリマーコアは、ポリメタクリル酸メチル（ＰＭＭＡ）またはフッ素化ポリマーの材料から形成される請求項１４に記載の光ファイバーケーブル。
【請求項２０】
前記内側ジャケット層は、難燃化熱可塑性コポリエステル（ＦＲ−ＴＰＣ）、難燃化熱可塑性ポリエステルエラストマー（ＦＲ−ＰＣＴ−ＥＴ）（Ｈｙｔｒｅｌ（登録商標））、架橋ポリ塩化ビニル（ＸＬＰＶＣ）、架橋ポリエチレン（ＸＬ−ＰＥ）、難燃化ポリアミド（ＦＲ−ＰＡ）、難燃化ポリ塩化ビニル（ＦＲ−ＰＶＣ）、難燃化ポリエチレン（ＦＲ−ＰＥ）、難燃化ポリプロピレン（ＦＲ−ＰＰ）、難燃化ポリウレタン（ＦＲ−ＰＵ）、難燃化熱可塑性エラストマー（ＦＲ−ＴＰＥ）、難燃化熱可塑性ゴム（ＦＲ−ＴＰＲ）、熱可塑性コポリエステル（ＴＰＣ）、熱可塑性ポリエステルエラストマー（ＰＣＴ−ＥＴ）（Ｈｙｔｒｅｌ（登録商標））、ポリウレタン（ＰＵ）、ポリプロピレン（ＰＰ）、ポリエチレン（ＰＥ）、ポリ塩化ビニル（ＰＶＣ）、熱可塑性エラストマー（ＴＰＥ）、熱可塑性ゴム（ＴＰＲ）、ポリメタクリル酸メチル（ＰＭＭＡ）、ポリアミド（ＰＡ）のうちの少なくとも１つの材料から形成される請求項１５に記載の光ファイバーケーブル。
【発明の詳細な説明】
【技術分野】
【０００１】
本発明は、一般的に、光ファイバーケーブルに関するものであり、より具体的には、燃焼性問題に耐えることに対する物理的および性能特性を改善した光ファイバーケーブルに関するものである。
【背景技術】
【０００２】
光ファイバーケーブルは、従来の銅ケーブルを置き換えるために今日広範な用途に使用されている。そのような光ファイバーケーブルは、たとえば、コンピュータとプロセッサとの間でデータを伝送し、信号を制御するために利用され得る。光ファイバーは、例外的な速度および帯域幅で、信頼性の高いデータ転送を提供する。光ファイバーケーブルはサイズが小さく、軽量であるため、空間および重量に著しい制約のある通信用途に特に有用である。
【０００３】
光ファイバーケーブルは、航空宇宙産業では商業用途および軍事用途の両方に大々的に使用されている。そのような使用法では、光ファイバーケーブルは、ケーブルにわずかな障害があっても重大な望ましくない結果をもたらし得るので非常に頑丈な構造を有していなければならない。一般的に、航空宇宙での従来の使い方では、光ファイバーケーブルの構造は、ガラスストランド、すなわちファイバーと、クラッディング層と、緩衝層とを含んでいる。１つまたは複数の緩衝層が、壊れやすいガラスストランドを物理的に支持し、バッファリングするために、ガラスストランドの外側で利用される。さらに、光ファイバーケーブルは、多くの場合に、温度、圧力、振動、および衝撃の極端な状況に曝されるので、強度部材層およびジャケットまたはジャケット層などの、追加の層がバッファの外側で利用される。
【０００４】
光ファイバーケーブルは、また、プラスチック／ポリマー光ファイバー（ＰＯＦ）と称される、プラスチックまたはポリマーから作られるファイバーを利用することもある。一般的に、そのようなＰＯＦファイバーは、オプティカルコア用にポリメタクリル酸メチル（ＰＭＭＡ）から作られる。ＰＯＦファイバーは、次いで、クラッディング層として、フッ素化ポリマーなどの、材料の薄いコーティングでコーティングされ得る。ＰＯＦケーブルは、また、ファイバーおよびクラッディング層の上に他の緩衝層も有し得る。一般的に、そのような従来のＰＯＦファイバーは、現在の構造を有する航空宇宙用ケーブルで使用するのには適さない。航空宇宙用ケーブルは、著しい機械的、流体的、環境的、熱的、および他のストレスに曝され、したがって、頑丈な構造を必要とする。さらに、ＦＡＡは、航空宇宙用途で利用される電線ケーブルが、電線ケーブルに関する１４  ＣＦＲ  ｐａｒｔ  ２５のＡｐｐｅｎｄｉｘ  Ｆ、ｐａｒｔ  Ｉ  によるＦＡＡ燃焼性試験と称される燃焼性試験に合格することを義務付けている。したがって、典型的なＰＯＦファイバーケーブルは、自動車、電子、および家庭用途に適していることが判明しているが、現在の製品は、より厳しい航空宇宙要件を満たさない。さらに、ＰＯＦファイバー要素が典型的な航空宇宙用部品で製作される場合でも、実際のＰＯＦファイバーの材料および構造の点で、指摘された燃焼性試験に合格しない。
【０００５】
ＰＯＦファイバーをコアとして使用して作られた光ファイバーケーブルは、ＰＭＭＡが極めて引火性の高い材料であるため、燃焼性を有する。ある程度の固有の難燃性を有し、アラミドおよびガラス糸材料のような典型的な強度部材がファイバー要素を囲んでいる外層を使用する、強化されたＰＯＦファイバーケーブル構造であっても、コア材料の燃焼性のせいで、ＰＯＦケーブルが提示する問題のうちのいくつかを解決しない。その結果得られるケーブルは、依然として、強度部材が燃え尽きて、高燃焼性内部構成部品を露出し、燃え続け、および／または有炎滴下物が強度部材によって保護されていない構造から滴り落ちることを許すので、ＦＡＡ燃焼性試験に通らない。
【０００６】
航空宇宙用途に使用される光ファイバーケーブルは、ケーブルを保護する助けとなる材料を各層に入れて典型的に製造される。燃焼性要件とともに、光ファイバーケーブルは、＋１００から−５５℃以上の極端な温度に曝される。さらに、そのようなケーブルは、油圧油、ジェット燃料、洗浄溶媒、滑走路除氷剤、および他の腐食性流体に曝される。
【０００７】
また、ガラスおよびＰＯＦ構造／コア要素を両方組み込んだファイバーケーブル内では、材料の柔軟性の高さ、コストの低さ、および製造プロセスの容易さから、燃焼性である層材料を使用するのが望ましい。試しにある程度の難燃性を有する異なる緩衝層材料を用いて本明細書で述べている問題のうちのいくつかに対処してみると、ケーブルのコストが上昇し、柔軟性が低下し、縮む傾向が大きくなる。
【０００８】
さらに、そのような航空宇宙用ケーブルの過酷な露出に対処できる使用される材料は、ＦＡＡ燃焼性試験に合格することを依然として保証されない。述べたように、プラスチック光ファイバー（ＰＯＦ）は、オプティカルコア用に、ＰＭＭＡとして知られている、ポリメタクリル酸メチルを使用する。材料の燃焼性が高いと、単独で試験されたときに、また本質的に難燃性の材料で囲まれるか、または被覆されていたときでも、ＦＡＡ燃焼性試験に合格することは難しい。パラアミド糸および一般的なグラスファイバー（たとえば、Ｅガラス）などの、航空宇宙用ケーブルで一般に使用されるような強度部材層を加えたとしても、最終製品がＦＡＡ燃焼性試験に合格することはできない。
【先行技術文献】
【非特許文献】
【０００９】
【非特許文献１】ＡＳＴＭＣ３３８−９３（２００３）
【発明の概要】
【発明が解決しようとする課題】
【００１０】
したがって、本発明の目的は、一般的に、既存の光ファイバーケーブル技術を改善し、光ファイバーケーブルを航空宇宙用途向けに頑丈な構造のものにすることである。さらに、航空宇宙用途で使用できるＰＯＦケーブルを提供することも目的とする。さらに、ＦＡＡ燃焼性試験を含む、燃焼性要件に耐えることができるケーブルを提供することも目的とする。
【課題を解決するための手段】
【００１１】
本発明のこれらの特徴および他の特徴は、用途の詳細な説明および図面からより容易に明らかになるであろう。
【００１２】
本明細書に組み込まれ、本明細書の一部を成す、添付図面は、本発明の実施形態を例示しており、また以下で述べる本発明の一般的な説明と併せて、本発明の原理を説明するのに役立つ。
【図面の簡単な説明】
【００１３】
【図１】本発明の一実施形態による光ファイバーケーブルの断面斜視図である。
【図２】図１のケーブルの断面図である。
【図３】本発明の代替的実施形態による、光ファイバーケーブルの断面斜視図である。
【図４】図３のケーブルの断面図である。
【発明を実施するための形態】
【００１４】
［発明の概要］
光ファイバーケーブルは、コアとコア上のクラッディング層とを備える光ファイバー要素を具備する。一次緩衝層および／または１つもしくは複数の内側ジャケット層は、光ファイバーの上に位置決めされ得る。強度部材層は、光ファイバー要素および中間層の上に位置決めされる。強度部材層は、少なくとも２５％の高温ファイバー材料からなるファイバー要素の層を含む。外側ジャケット層は、強度部材層の上に位置決めされる。外側ジャケット層は、高難燃性材料から形成される。本発明の一実施形態において、外側ジャケット層の難燃性材料は、３０以上の限界酸素指数を有する材料から形成される。
【００１５】
発明の実施形態の詳細な説明
本発明の態様に従って製作された光ファイバーケーブルは、航空宇宙用途で使用される光ファイバーケーブルの耐久性を著しく改善するものである。特に、航空宇宙用途で使用するためのＰＯＦケーブルの頑健性を改善する。より具体的には、本発明は、航空宇宙用光ファイバーケーブルの他の要件を依然として満たしながら特定の燃焼性要件に耐えることができる、ガラスコア要素またはプラスチック／ポリマーコア要素のいずれかを使用する光ファイバーケーブルを実現する。これらの様々な利点のすべては、ケーブルの光学的、機械的、または熱的性能の低下を起こすことなく、述べられているように達成される。したがって、本発明は、最先端の光ファイバーケーブルに対して著しい改善をもたらし、特に、航空宇宙および他の用途で使用される最先端の光ファイバーケーブルに対して著しい改善をもたらす。
【００１６】
本発明は、特に、ＰＯＦおよびグラスファイバーを含む、光ファイバーケーブルの様々な異なる構造に対する改善された燃焼性性能を提供する。特に、これは、以下で定められているように、ＦＡＡ燃焼性試験などの、標準航空宇宙ＦＡＡ燃焼性試験に耐える能力を有する光ファイバーケーブル構造を提示する。さらに、本発明は、他の異なる性能および燃焼性要件に合格する上でも有益であり得る。
ＦＡＡ燃焼性試験の定義：
６０度試験。各電線仕様（型とサイズ）の最低限３つの試料が試験されなければならない。電線またはケーブルの試料（絶縁体を含む）は、試験中キャビネットドアを開いたままにしてＦｅｄｅｒａｌ  Ｔｅｓｔ  Ｍｅｔｈｏｄ  Ｓｔａｎｄａｒｄ  １９１  Ｍｏｄｅｌ  ５９０３に従ってすきま風のないキャビネット内に水平に対して６０°の角度に置かれなければならないか、または頂部および一方の垂直側部（前）のところで開いていて、完全燃焼のために十分な空気流を許すが、すきま風はない、高さ約２フィート×１フィート×１フィートのチャンバー内に置かれなければならない。試料は、チャンバーの前部に平行で、そこから約６インチ離れていなければならない。試料の下端は、クランプで堅く留められなければならない。試料の上端は、プーリーまたはロッドの上を通過しなければならず、試料が燃焼性試験全体を通してぴんと張られているように取り付けられた適切なおもしを有していなければならない。下側クランプと上側プーリーもしくはロッドとの間の試験試料スパンは２４インチでなければならず、接炎に対する中心点を示すように下端から８インチのところにマークを付けられなければならない。ブンゼンまたはチリルバーナーから、試験マークのところに３０秒間接炎されなければならない。バーナーは、試料の試験マークの下に、試料に垂直に、および試料の垂直面に対して３０度の角度で据え付けられなければならない。バーナーは、３／８インチの公称ボアを有し、火炎の高さが３インチ、内部コーンが火炎高さの約１／３になるように調整されなければならない。較正済み熱電対パイロメーターで測定したときに、火炎の最も熱い部分の最低温度は、１７５０°Ｆ以上であり得る。バーナーは、火炎の最も熱い部分が電線の試験マークに当てられるように位置決めされなければならない。火炎時間、燃焼長、および滴りの有炎燃焼時間は、もしあれば、記録されなければならない。燃焼長は、以下で定義されているパラメータに従って決定され、最近１／１０インチまで測定されなければならない。ファイバー試料の断絶は、故障とはみなされない。
燃焼長。燃焼長は、部分的なまたは完全な消費、炭化、または脆化の領域を含むが、すすが付いた、着色した、反った、または退色した領域も、材料が縮むか、または熱源から溶け去った領域も含まない、元の縁から火炎が衝突したせいで生じる試験試料への損傷の最も遠い証拠箇所までの距離である。
試験：火炎の最も熱い部分は、３０秒間サンプルにあてがわれ、その後撤去される。
３０秒後接炎要件：
１．サンプルは自己消火する
ａ．火炎は、３０秒以内に消火しなければならない。
ｂ．平均燃焼長は、３インチ以下でなければならない。
２．有炎滴下物は、平均３秒以内に自己消火しなければならない。いくつかの燃焼性試験は、有炎滴下物が、また、試験サンプルの下に設置されたティッシュペーパーを着火しないことを要求しており、本発明ではその標準にも対処する。いくつかの燃焼性試験は、ファイバーが５秒以内に自己消火することを要求しており、本発明ではその標準にも対処する。
【００１７】
次に図１〜図２を参照すると、本発明の一実施形態が説明目的のために例示される。これらの図は、本発明の態様による複数の層を有するケーブルを例示しており、また本明細書で説明されているような様々な層または層要素の相対的配置を例示している。しかしながら、層の厚さは、例示されているように、図では特有でも正確でもなく、様々な層要素の配置を他の層要素およびケーブル全体の構造に関して示す例示的な目的のものにすぎない。本発明は、説明のみを目的として示されている、そのような図によって制限されない。
【００１８】
特に、ケーブル５０は、本発明の特徴に従って追加の層または層要素によって囲まれ、保護されている光信号を伝送するための少なくとも１つの光ファイバー要素またはファイバー５２を組み込んだ光ファイバーケーブルである。各それぞれの層は、光ファイバー要素をその長さに沿ってぐるりと囲み、前の内層のうちの１つまたは複数を囲むものとしてよい。光ファイバー要素５２は、一般的に、図示されているように、ケーブル５０内に同軸配置される。光ファイバー要素５２は、一般的に、ファイバーコア要素またはコア５４およびコア上のクラッディング層５６を含む。コア５４は、ガラス、プラスチックまたはポリマーまたはプラスチッククラッド材料などの、光透過材料から作られ、コアの周りの好適なクラッディング層５６は、コア内の光の反射を維持し、光信号をファイバー要素の長さに沿って伝送するために導波路として働く。
【００１９】
本発明は、航空宇宙環境を含む、過酷な環境内で使用するなどのための、光ファイバーケーブルの性能特性を改善することを対象とする。一態様において、本発明は、そのようなケーブルのコアおよびクラッディング層および他の囲んでいる層は可燃性材料から作られているので、ＰＯＦ（プラスチック光ファイバー／ポリマー光ファイバー）ケーブルの燃焼特性を改善する。本発明は、また、本明細書で説明されているような、ガラスコアファイバーにも応用可能である。
【００２０】
一般的に、１つまたは複数の中間層が、コアを保護するために使用される。たとえば、内層または一次緩衝層５８がファイバー要素５２を囲む。本発明のケーブルで使用するためのそのようなファイバー構造は、一般的に市販されており、コアおよびクラッディングおよび一次緩衝層を備えているが、内層または緩衝層のないコア／クラッディング光ファイバー要素だけでも市販されている。
【００２１】
最も人気のあるものを挙げると、シングルモード、マルチモード、およびステップインデックスファイバーを含む多数の既存のファイバー要素またはファイバーが今日市場に出回っている。これらのファイバーの共通要素は、それらが、光信号が伝送されるコア、コア内の光の反射を維持するコア上のクラッディング、およびたとえば、取り扱い時に保護機能をもたらすか、または耐水または耐放射線などの特定の機能を提供する外部コーティング層または緩衝層を有するという点である。グラスファイバーでは、１つの特定の例は、６２．５／１２５／２５０マルチモードファイバーであり、これは６２．５μｍのコア径、１２５μｍのクラッディング径、および２５０μｍのアクリレートコーティング径を有する共通のファイバーである。
【００２２】
ＰＯＦファイバー要素では、コア要素は、ポリメタクリル酸メチル（ＰＭＭＡ）であってよく、これは光ファイバーケーブルで使用されるＰＯＦファイバー要素に共通のものである。代替的に、ＰＯＦコアは、フッ素化ポリマーおよび他の材料からも形成され得る。ＰＯＦファイバー要素は、たとえば、９８０μｍの直径を有し得る。
【００２３】
本発明の実施形態において使用されるようなＰＯＦファイバー要素のクラッディングは、好適なフッ素化ポリマー（フルオロポリマー）とすることも可能であり、たとえば、ＰＯＦコアのクラッディング層は１０μｍの厚さを有する。一次緩衝層５８は、架橋ポリエチレン、フッ素化ポリマー、または他の類似の材料を含み得る。本発明で使用するための好適なＰＯＦ光ファイバー要素は、日本東京都所在の旭化成または日本東京都所在の三菱レイヨン株式会社から入手可能である。
【００２４】
ガラス光ファイバー要素については、コアはクラッディングと同様にガラスであり、光信号の伝送のために連携する。一般的に、外部コーティングまたは一次緩衝層５８は、グラスファイバー要素５２を囲むように位置決めされる。コーティングは、アクリレート、ポリイミド、またはシリコーンであってよい。たとえば、ニューヨーク州コーニング市所在のＣｏｒｎｉｎｇ社から入手可能なアクリレートは、好適であり得る。他の可能なコーティングは、Ｃｏｒｎｉｎｇ社のシリコーンコーティング、またはニュージャージー州ウォレン所在のＦｉｂｅｒｌｏｇｉｘ社、マサチューセッツ州ノースグラフトン所在のＶｅｒｉｌｌｏｎ社、ドイツ、ジュナ所在のＪ−Ｆｉｂｅｒ社、コネチカット州イーストグランビー所在のＮｕｆｅｒｎ社から入手可能なアクリレートコーティング材料が利用され得る。アクリレートおよび上で述べたような他の材料に加えて、ポリイミドコーティングが利用されてよく、これはジョージア州ノークロス所在のＯＦＳ社、アリゾナ州フェニックス所在のＰｏｌｙｍｉｃｒｏ  Ｔｅｃｈｎｏｌｏｇｉｅｓ社、Ｎｕｆｅｒｎ社、およびＶｅｒｉｌｌｏｎ社から入手可能である。それに加えて、いくつかのセラミックコーティングまたはハブリッドガラスも、本発明のコーティング層６６を実装するために好適であり得る。コーティングは、たとえば、約６２．５μｍの厚さを有することも可能である。様々なコーティングされたファイバーは、以下で述べているように、市販されており、本発明は、特定のファイバーまたはコーティングされたファイバーに限定されない。本発明のいくつかの好適なファイバーは以下を含む。
ファイバータイプ  使用される一次緩衝／コーティング層  販売者
マルチモード  アクリレート  Ｃｏｒｎｉｎｇ、ノースカロライナ州ヒッコリー
シングルモード  アクリレート  Ｃｏｒｎｉｎｇ、ノースカロライナ州ヒッコリー
マルチモード  ポリイミド  ＯＦＳ、ジョージア州ノークロス、Ｖｅｒｉｌｌｏｎ、マサチューセッツ州ノースグラフトン、Ｎｕｆｅｒｎ、コネチカット州イーストグランビー、Ｆｉｂｅｒｌｏｇｉｘ、ニュージャージー州ウォレン
シングルモード  ポリイミド  ＯＦＳ、ジョージア州ノークロス、Ｖｅｒｉｌｌｏｎ、マサチューセッツ州ノースグラフトン、Ｎｕｆｅｒｎ、コネチカット州イーストグランビー、Ｆｉｂｅｒｌｏｇｉｘ、ニュージャージー州ウォレン
マルチモード  高温アクリレート−ＨＴＡ  Ｆｉｂｅｒｌｏｇｉｘ、ニュージャージー州ウォレン、Ｖｅｒｉｌｌｏｎ、マサチューセッツ州ノースグラフトン、Ｊ−Ｆｉｂｅｒ、ドイツ、ジュナ、Ｎｕｆｅｒｎ、コネチカット州イーストグランビー
ステップインデックス  架橋ポリエチレン  三菱レイヨン株式会社、日本、東京都
ステップインデックス  フッ素化ポリマー  旭化成、日本、東京都
ファイバータイプ  使用される一次緩衝／コーティング層  販売者
グレーデッドインデックス  フッ素化ポリマー  旭化成、日本、東京都
【００２５】
本発明のいくつかの実施形態において、二次緩衝層または内側ジャケット層６２が形成され、本明細書で説明されているように、一次緩衝またはコーティング層の上に、ならびに強度部材６８および外側ジャケット７０の下に位置決めされる。そのような層６２に対する命名法は変わることがあり、グラスファイバー要素に対する層６２は、「二次緩衝」と称されることもあり得るが、ＰＯＦ要素については、層６２は、ときには、「内側ジャケット」層とも称される。本明細書における一貫性のために、層６２は、内側ジャケット層と称されるが、これはいくつかのケーブル設計において二次緩衝となる目的に使用され得る。これらの層の実際の指定名は、本発明を限定することを意図されていない。
【００２６】
内側ジャケット層６２は、一次または第１の緩衝／コーティング層５８の上に載り、その一次緩衝層５８と一緒に働いて光ファイバー要素５２を緩衝または保護するように形成される。本発明の一実施形態によれば、内側ジャケット層は、一次緩衝層の上に位置決めされた連続材料層であり得る。内側ジャケット層６２は、たとえば、０．００１〜０．０２０インチの範囲内の厚さを有し得る。
【００２７】
本発明の一態様によれば、光ファイバーケーブル５０は、強度部材層６８をケーブルの強度を増し保護するだけでなく、過酷な航空宇宙および他の環境に適し、また望ましい燃焼性試験に合格することができることを確実にすることができる構造内に組み込む。したがって、一実施形態において、強度部材層は、少なくとも２５％の高温ファイバー材料からなるファイバー要素を含む。強度部材層の残りのファイバー要素は、強度特性などの他の望ましい特性をもたらし得る異なる材料の他のファイバーまたは長繊維を組み込むものとしてよく、たとえば、要素は、ケーブルの伸長およびクリープを低減する能力、縦方向または引張強さ、柔軟性の増大、屈曲寿命の増大、曲げ半径の増大、およびコスト低減について選択され得る。本発明のケーブルの固有の構造は、本明細書において説明されているように、過酷な火炎環境に耐えるように、特にＦＡＡ燃焼性試験に耐えることができるように設計された強化光ファイバーケーブルを実現する。その目的のために、固有の構造は、光ファイバーケーブルがＦＡＡ燃焼性試験における接炎の３０秒以内に切断することを防ぎ、また、コア材料が制限時間内に自己消火することを行わせ、ケーブルの一部が有炎滴下物の形態でケーブルから滴り落ちるのを防ぐ。さらに、この構造は、ケーブルに沿った燃焼距離を３インチ最大限度未満に保持する。
【００２８】
本発明は、ＰＯＦケーブルと称される、プラスチックもしくはポリマーコアを有する、光ファイバーケーブル、または同様に燃焼性緩衝層材料を有するガラス光ファイバーを、航空宇宙用途において生じる過酷な環境の中で利用する能力を付与する。そのような光ファイバーケーブルは、他の用途でも使用できるが、航空宇宙用途の過酷な環境およびその中の燃焼性要件において有利な利点をもたらす。
【００２９】
本発明の説明を目的として、「高温」という用語は、９５０℃を超える軟化点または他の定格動作温度を有する強度部材ファイバー／長繊維材料のことを指す。好ましくは、本発明の一特徴によれば、そのような軟化点または定格動作温度は９８５℃を超える。軟化点は、ＡＳＴＭＣ３３８−９３（２００３）において規定されているようなガラスの軟化点に関連付けられている標準試験および方法によって決定されることも可能である。本質的に軟化点を有しない石英ガラスおよびセラミックファイバーなどの、本発明で使用するのに適している他の何らかの高温材料については、定格動作温度は、材料がその完全性を維持する温度であり得る。図を参照すると、強度部材層６８は、５μｍ〜２１μｍの範囲内の長繊維径を有する望ましい高温材料の数百本の個別長繊維から構成されている。複数の長繊維が合わされて、「糸」を形成し、各糸は強度部材層の構造内で「たて糸」と考えられる。強度部材層６８は、ファイバー要素５２および他の層（たとえば、５８、６２）を囲むように何通りもの仕方で形成され得る。一実施形態において、層６８は、ファイバー／長繊維の糸がケーブルの軸に対して平行に引っ張られることによって形成され、一般的に光ファイバー要素５２、およびそれらの下の、一次緩衝層５８および内側ジャケット層６２などの、他の層をぐるりと囲む。別の実施形態では、強度部材層６８は、また、図面に例示されているように、提供されるかまたは編まれた糸によって形成され、光ファイバー要素５２および他の層をぐるりと囲む強度部材層６８を形成することも可能である。本明細書において、強度部材層６８に関係するような、「ファイバー」または「長繊維」という用語は、高温ファイバー強度部材層６８を構成するファイバー材料および個別の長繊維要素を指すために利用される（光ファイバーとは反対に）。そのような用語は、本発明に関して、限定的ではない。
【００３０】
強度部材層６８は、強度部材層６８の上に位置決めされている外側ジャケット層７０と連携して、難燃性をもたらし、プラスチックまたはポリマーコア（ＰＯＦ）を利用するものなどの既存の光ファイバーケーブル構造を、望ましい燃焼性試験および特に、ＦＡＡ燃焼性試験に合格することができるようにする。
【００３１】
本発明の一態様によれば、少なくとも２５％の高温ファイバー材料から構成されるファイバー要素の層を含む、強度部材層は編まれるか、または平行に引かれ得るが、編組構造は、ケーブルが曲げられたときでも、光ファイバーコアを強度部材で一貫して囲むので、好ましいものとしてよい。
【００３２】
本発明の一実施形態によれば、強度部材層６８に利用される高温ファイバー材料は、約１，０５６℃の軟化点を有するＳグラスファイバーを含む。好適なＳグラスファイバー材料は、サウスカロライナ州エーケン所在のＡＧＹ社から入手可能であるＧ７５  Ｓ２ガラスである。
【００３３】
本発明の別の実施形態によれば、本発明の強度部材層６８内で利用される高温ファイバー材料は、１，０５０℃から１，２５０℃の範囲内で完全性を保持する定格動作温度を有する石英グラスファイバーまたは石英／シリカファイバーを組み込むものとしてよい。好適な一石英グラスファイバー材料は、ペンシルベニア州マルバーン所在のＳｔ  Ｇｏｂａｉｎ社から入手可能なＱｕａｒｔｚｅｌである。
【００３４】
本発明のさらに別の実施形態によれば、本発明の強度部材層６８内で利用される高温ファイバー材料は、１，０００℃を超える定格動作温度を有するセラミックファイバーを組み込み得る。好適な一セラミックファイバー材料は、オランダ、ウェストクノレンダム所在のＨｉｌｔｅｘ社から入手可能なＨｉｌｔｅｘ  ＡＬＦ  ８０／２０である。
【００３５】
本発明の別の実施形態によれば、本発明の強度部材層６８内で利用される高温ファイバー材料は、約９５２℃の軟化点を有するＲグラスファイバーを組み込み得る。
【００３６】
本発明の目的のために本明細書において開示されている材料のうちのいくつかを使用して１００％高温ファイバー材料を使用して製作される強度部材層６８を利用することが望ましいものとしてよいが、強度部材層によってもたらされる高い耐温度性に加えて、高い強度特性、耐化学薬品特性、低い導電特性、剛性、または他の望ましい特性などの、他の特性をケーブルに付与するために、強度部材層内に他のファイバー材料をブレンドして使用してもよい。そのようなものとして、少なくとも２５％の高温ファイバー材料からなるファイバー要素を使用する構造を有する強度部材層については、強度部材層に対する残りのパーセンテージは、本明細書において述べられているように、他の高強度ファイバー要素から構成されることもあり得る。
【００３７】
たとえば、本発明の高温ファイバー材料にブレンドされた従来のＥグラスファイバー要素に加えて、ホウ素を含有しないＥガラス、さらにはＤガラスが使用されることもあり得る。追加の材料は、ＤｕＰｏｎｔから入手可能なＮｏｍｅｘなどのメタアラミド繊維、またはこれもまたＤｕＰｏｎｔから入手可能なＫｅｖｌａｒなどのパラアラミド繊維を組み込むことも可能である。したがって、本発明の強度部材層は、ファイバー要素の少なくとも２５％が、本明細書で開示されているように、高温ファイバー材料である限り、ハイブリッド構造を利用し得る。すなわち、強度部材層６８は、他の繊維に織り込まれている開示されているような両方の高温ファイバーを含む織られたファイバーから形成され得る。たとえば、Ｋｅｖｌａｒなどの、アラミド繊維は、好適なガラス石英繊維とともに織り込まれることもあり得る。
【００３８】
強度部材を形成するために、たとえば、１０から１４本のガラス糸端（ｙａｒｎ  ｅｎｄ）は、２から６個のアラミド糸端とともに織られ、組み合わせた合計１６個の糸端が織られた編組内に含まれるものとしてよい。本発明のいくつかの特定の実施形態において、本明細書で説明されているように、４本のアラミド糸端および１２本の石英ガラス糸端が、知られている技術により、１６個の糸端織り編組に織られる。好適な織り角度は、１インチ当たりよこ糸（ｐｉｃｋ）８〜９本であり、好適な編組機器が利用されることもあり得る。
【００３９】
強度部材層内で使用される高温ファイバー材料の密度は、本明細書で開示されているように外側ジャケット層、内側ジャケット層、および／または光ファイバー要素コアおよびクラッディング層の組成物などの、特定の他の層部材の選択に応じて、２５％超に調整され得る。
【００４０】
本発明の一態様によれば、高温ファイバー材料の強度部材層は、約０．００１インチから０．０３０インチまでの範囲内の厚さを有するように製作され得る。高温ファイバー材料層の構造および厚さは、ケーブルの全体構造、さらにはその中で選択された材料において利用される他の層の厚さに依存する。
【００４１】
本発明の別の態様によれば、高難燃性材料から作られた外側ジャケット層７０は、高温ファイバー強度部材層６８と連携して働き、所望の燃焼性、およびＦＡＡ燃焼性試験に合格する能力をもたらす。本発明によれば、外側ジャケット層は、３０以上の限界酸素指数（ＬＯＩ）を有する高難燃性材料を組み込む。発明の一実施形態において、ＬＯＩは、様々なフルオロポリマーを使用するなどして、９０以上である。述べられたＬＯＩ範囲内のＬＯＩを有する高難燃性材料の外側ジャケット層は、強度部材層の上に位置決めされる。本発明の一実施形態において、層７０は、リスト１の材料の次のグループから選択された高難燃性材料から形成される。
リスト１：ＬＯＩ≧３０を有する難燃性ジャケット材料：
フルオロポリマー（たとえば、エチレンテトラフルオロエチレン（ＥＴＦＥ）、フッ素化エチレンプロピレン（ＦＥＰ）、ポリテトラフルオロエチレン（ＰＴＦＥ）、エチレンクロロトリフルオロエチレン（ＥＣＴＦＥ））
ペルフルオロアルコキシアルカン（ＰＦＡ）
ポリアリルエーテルケトン（ＰＡＥＢ）
ポリブチレンテレフタレート（ＰＢＴ）
ポリエーテルエーテルケトン（ＰＥＥＫ）
ポリフッ化ビニリデン（ＰＶＤＦ）
ポリイミド（ＰＩ）
シリコーン
【００４２】
外側ジャケットは、押出成形などによって、ケーブル５０上に適切に形成される。外側ジャケット層は、約０．００４インチ〜０．０２５インチの範囲内の厚さで形成され得る。本発明の一特徴によれば、高温ファイバー材料を含む、高温強度部材層６８は、光ファイバー要素のコア材料が漏出すること、ならびに「有炎滴下物」を生じること、および／またはケーブル上の火炎がＦＡＡ燃焼性試験の制限時間内に消火しないことを引き起こすことを防ぐ。本発明の別の特徴によれば、高温強度部材層６８は、また、ケーブルの焼けた領域が３インチという最大要件を超えるのを防ぐ。
【００４３】
述べたように、外側ジャケット７０は、ＬＯＩが３０以上である高難燃性材料から形成される。フルオロポリマー材料は、たとえば、外側ジャケット層７０を形成するために利用されることも可能である（リスト１参照）。従来の熱可塑性押出成形プロセスは、外側ジャケットを付けるために利用されることが可能である。さらに、コーティングプロセスも、外側ジャケット７０を形成するために利用されることが可能である。押出成形およびコーティングに加えて、外側ジャケットを形成するためにラップテープが利用されることも可能である。ポリイミドおよびＰＴＦＥテープなどの、ラップテープは、適切なジャケット形成仕様に従って、巻き付けられ、焼結されるものとしてよい。本発明の特定の一実施形態において、外側ジャケットは、ニューヨーク州オレンジバーグ所在のＤａｉｋｉｎ  Ａｍｅｒｉｃａ，  Ｉｎｃ．からの商標名Ｎｅｏｆｌｏｎ（商標）の下で利用可能なＰＦＡまたはＤｕＰｏｎｔからの登録商標名Ｔｅｆｌｏｎ（登録商標）であるＰＦＡなどの、押出成形ＰＦＡ材料の単一層から形成される。述べたように、外側ジャケットは、たとえば、０．００４インチ〜０．０２５インチの範囲内の厚さを有し得る。
【００４４】
高難燃性材料から形成される外側ジャケット層は、強度部材と連携して、また組み合わせて働いてケーブルを一緒に保持し、３０秒の露出時間の後、火炎を消火する。難燃性外側ジャケット層と併せて、少なくとも２５％の高温ファイバー材料からなるファイバー要素の層を含む強度部材層を実装することを組み合わせることで、複数の層が光ファイバーケーブル内で一緒に比類なく連携することを可能にする。ＰＯＦ光ファイバーケーブル、さらにはグラスファイバーケーブルを用いることで、ケーブルが制限時間内に自己消火できるように火炎消火性を有するだけでなく、光ファイバー要素のコアから有炎滴下物が漏出するのを防止される。さらに、層の組合せは、ケーブルに沿った燃焼距離を３インチ最大限度未満に保持する。
【００４５】
既存のケーブル設計は、燃焼性要件に合格し得るほどに厚くなるまで外側ジャケット層の厚さを単純に増すだけで修正されることも可能であるが、その結果得られるケーブルおよびそのケーブルの重量および直径が増大するので、重量と空間の制限が重要である、航空宇宙用途には使用できないものとなる。そのようなものとして、本発明は、その述べられている問題への独自の解決策を提供し、航空宇宙用途に有益である光ファイバーケーブルを形成し、これは、そのような用途の過酷な条件に耐えることができ、さらにはＦＡＡ燃焼性試験に関連付けられている燃焼性要件を満たすことができ、その一方で、サイズおよび重量は航空宇宙用途向きの実用的なものとなっている。
【００４６】
本発明の別の態様によれば、内側ジャケット層５８は、一次緩衝層の上で、また強度部材層の真下または下側で利用され、位置決めされ得る。図１および図２に例示されているように、内側ジャケット層６２が示されている。しかしながら、本発明は、内側ジャケット層を有することに限定されない。図３および図４を参照すると、本発明のケーブル５０の構造が図示されているが、そこでは、内側ジャケット層６２は利用されない。
【００４７】
現在の光ファイバーケーブルの独自構造は、本明細書において述べられているような燃焼性要件を満たしながらも、強度部材層および外側ジャケットの下にある内側ジャケット層６２または他の層が様々な異なる材料から形成されることを可能にする。本発明の一態様によれば、内側ジャケット層は、上のリスト１に記載されているような材料などの、外側ジャケット層に類似する、高難燃性材料から形成されてよい。そのようなものとして、内側ジャケット層は、本発明に従って、外側ジャケット層７０および強度部材層６８の両方と連携して働き、望ましい改善された燃焼性特性をもたらす。内側ジャケットは、たとえば、光ファイバー要素５２の上に押出成形されることなど、様々な方法で付けられ得る。
【００４８】
本発明の別の態様によれば、本発明の独自の構造は、外側ジャケット層について適しているとして説明され、またリスト１に説明されている要素のような、高難燃性ではない多数の要素を使用して、光ファイバーケーブルがコアまたは内側ジャケット層または他の何らかの層とともに形成されることを可能にする。たとえば、内側ジャケット層は、いくつかのわずかな難燃化性を有するが、３０未満のＬＯＩ定格をそれでも有するものとしてよい材料から形成されることも可能である。その目的のために、以下のリスト２で述べられている材料は、ケーブル構造の内側ジャケット層６２または他の何らかの内層または構成要素を形成するために利用されることも可能である。開示されている強度部材層および本明細書で述べられている外側ジャケット層の本発明の組合せと組み合わせて使用したときに、このケーブル構造は、依然として、求められている望ましい燃焼性特性さらには航空宇宙用光ファイバーケーブルに対する他の望ましい特性をもたらす。すなわち、本発明は、高難燃性材料の外側ジャケット層と組み合わせて少なくとも２５％の高温ファイバー材料の強度部材層を利用すれば、そのケーブル設計が可燃性であり得る材料を使用して１つまたは複数の内層もしくは内側ジャケット層を有していたときでも、本明細書において述べられている所望の特性および特徴を依然としてもたらす。
リスト２：ＬＯＩ＜３０を有する他の潜在的ジャケット／層材料のリスト：
難燃化熱可塑性コポリエステル（ＦＲ−ＴＰＣ）
難燃化熱可塑性ポリエステルエラストマー（ＦＲ−ＰＣＴ−ＥＴ）（Ｈｙｔｒｅｌ（登録商標））
架橋ポリ塩化ビニル（ＸＬＰＶＣ）
架橋ポリエチレン（ＸＬ−ＰＥ）
難燃化ポリアミド（ＦＲ−ＰＡ）
難燃化ポリ塩化ビニル（ＦＲ−ＰＶＣ）
難燃化ポリエチレン（ＦＲ−ＰＥ）
難燃化ポリプロピレン（ＦＲ−ＰＰ）
難燃化ポリウレタン（ＦＲ−ＰＵ）
難燃化熱可塑性エラストマー（ＦＲ−ＴＰＥ）
難燃化熱可塑性ゴム（ＦＲ−ＴＰＲ）
熱可塑性コポリエステル（ＴＰＣ）
熱可塑性ポリエステルエラストマー（ＰＣＴ−ＥＴ）（Ｈｙｔｒｅｌ（登録商標））
ポリウレタン（ＰＵ）
ポリプロピレン（ＰＰ）
ポリエチレン（ＰＥ）
ポリ塩化ビニル（ＰＶＣ）
熱可塑性エラストマー（ＴＰＥ）
熱可塑性ゴム（ＴＰＲ）
ポリメタクリル酸メチル（ＰＭＭＡ）
ポリアミド（ＰＡ）
【００４９】
本発明の態様により製作されるケーブルの様々な異なる例は、航空宇宙用途を含む、様々な異なる用途で使用する光ファイバーケーブルとしての応用性を有し得る。
【実施例１】
【００５０】
コア／クラッディング：ＰＭＭＡ／フルオロポリマー
一次緩衝：架橋ポリオレフィン
内側ジャケット層：ＦＥＰの厚さ０．００６インチの壁
強度部材層：アラミド繊維の４本のたて糸（強度部材の約２５％）および石英ガラスの１２本のたて糸を有する編組層
外側ジャケット層：ＦＥＰの厚さ０．００８インチの壁
【実施例２】
【００５１】
コア／クラッディング：ＰＭＭＡ／フルオロポリマー
一次緩衝：架橋ポリオレフィン
内側ジャケット層：リスト１における任意の材料の厚さ０．００６インチの壁：
強度部材層：アラミド繊維の４本のたて糸（強度部材の約２５％）および石英ガラスの１２本のたて糸を有する編組層
外側ジャケット層：リスト１における任意の材料の厚い壁の厚さ０．００８インチの壁
【実施例３】
【００５２】
リスト２からの内側ジャケット材料およびリスト１からの外側ジャケットを使用する本発明の例
コア／クラッディング：ＰＭＭＡ／フルオロポリマー
一次緩衝：架橋ポリオレフィン
内側ジャケット層：Ｈｙｔｒｅｌ（登録商標）（ＰＣＴ−ＥＴ）の厚さ０．００６インチの壁
強度部材層：アラミド繊維の８本のたて糸（強度部材の約５０％）および石英ガラスの８本のたて糸を有する編組層
外側ジャケット層：リスト１におけるＦＥＰまたは任意の材料の厚さ０．００８インチの壁
【実施例４】
【００５３】
リスト２からの内側ジャケットおよびリスト１からの外側ジャケットを使用する本発明の例
コア／クラッディング：ＰＭＭＡ／フルオロポリマー
一次緩衝：架橋ポリオレフィン
内側ジャケット層：リスト２またはリスト３からの任意の材料の厚さ０．００６インチの壁
強度部材層：アラミド繊維の４本のたて糸（強度部材の約２５％）および石英ガラスの１２本のたて糸を有する編組層
外側ジャケット層：リスト１からのＦＥＰまたは任意の材料の厚さ０．００８インチの壁
【実施例５】
【００５４】
グラス光ファイバーコア／クラッディング：６２．５／１２５マルチモードガラス
一次緩衝：アクリレート（直径２５０μｍ）
二次緩衝／内側ジャケット層：Ｈｙｔｒｅｌ（登録商標）またはリスト２からの材料
強度部材層：アラミド繊維の４本のたて糸（強度部材の約２５％）および石英ガラスの１２本のたて糸を有する編組層
外側ジャケット：リスト１からのＦＥＰまたは任意の材料の厚さ０．００８インチの壁
【００５５】
本発明はその実施形態の説明によって例示されており、またこれらの実施形態はかなり詳しく説明されているが、付属の請求項の範囲をそのような詳細に制限するか、またはどのような形であれ限定することは出願人の意図するものではない。追加の利点および修正は、当業者が容易に思いつくものである。したがって、本発明はそのより広い態様において、図示し説明されている特定の詳細、代表的な装置および方法、ならびに説明に役立つ例に限定されない。したがって、出願人の一般的な発明の概念の精神または範囲から逸脱することなく、そのような詳細からの逸脱を行うことができる。
【符号の説明】
【００５６】
５０  ケーブル
５２  ファイバー、光ファイバー要素
５４  コア
５６  クラッディング層
５８  内層または一次緩衝層
６２  二次緩衝層または内側ジャケット層
６６  コーティング層
６８  強度部材層
７０  外側ジャケット、外側ジャケット層
【図１】
2019522827.tif 000003
【図２】
2019522827.tif 000004
【図３】
2019522827.tif 000005
【図４】
2019522827.tif 000006
【国際調査報告】
2019522827.tif 000007
2019522827.tif 000008